組成物の総重量の約0.01~約5の量の過酸化物原料を含有する過酸化物成分並びに、シリコーン接着剤を含有する疎水性成分;および歯の表面の粘着力促進剤を含有する接着系を含有する非水性オーラルケア組成物であって、該組成物が歯に適用されたときに、歯の表面で粘着性の、連続層を形成し、効果的量の前記過酸化物原料を歯面に届けるために、十分な粘性を有することを特徴とする非水溶オーラルケア組成物。前記過酸化物原料が過酸化水素;過酸化尿素、過炭酸ナトリウム、過ホウ酸ナトリウムおよび、その二つ以上の組合せから選択される請求項1記載の組成物。前記過酸化物成分が架橋ポリビニルピロリドンを更に含有する請求項1または請求項2記載の組成物。前記過酸化物原料が架橋ポリビニルピロリドンと錯体を形成する請求項3記載の組成物。前記過酸化物原料が過酸化水素である請求項1~4いずれかに記載の組成物。前記歯表面接着促進剤がさらなる量の架橋ポリビニルピロリドンを含有する請求項1~5いずれかに記載の組成物。前記架橋ポリビニルピロリドンのさらなる量が過酸化物原料と錯体を形成しない請求項6記載の組成物。前記過酸化物原料が組成物の重量の約0.05~約0.15の量で存在する請求項1~7いずれかに記載の組成物。前記過酸化物原料が組成物の重量の約0.08~約0.12の量で存在する請求項1~8いずれかに記載の組成物。前記過酸化物原料は組成物の重量の約0.1の量で存在する請求項1~9いずれかに記載の組成物。前記シリコーン接着剤が感圧シリコーン接着剤である請求項1~10いずれかに記載の組成物。前記感圧性シリコーン接着剤がシリコーン樹脂をジヒドロキシポリジオルガノシロキサンで縮合することにより調製された共重合体である請求項11記載の組成物。前記ジヒドロキシポリジオルガノシロキサンがジヒドロキシポリジメチルシロキサンである請求項12記載の組成物。前記シリコーン樹脂がシラノール含有シリコーン樹脂である請求項11~13いずれかに記載の組成物。前記疎水性成分がシリコーン油を更に含む請求項11~14いずれかに記載の組成物。前記シリコーン油がシロキサンポリマーを含有する請求項15記載の組成物。前記接着系がみつろう、鉱油、鉱物とポリエチレンのブレンド、ペトロラタム、流動パラフィンとブテンエチレンスチレン水添コポリマーとのブレンド、ポリエチレンワックス、ポリイソブテン、ポリビニルピロリドン酢酸ビニルコポリマー;ポリアクリレート;セラックshellac;およびそれらの二つ以上の組合せから選択された有機材料を含有する請求項1~16記載の組成物。前記有機材料が鉱油を含有する請求項17記載の組成物。前記歯の表面の粘着力促進剤が組成物の重量の約15~約25の量で存在する請求項1~18いずれかに記載の組成物。前記歯の表面の粘着力促進剤が組成物の重量の約16~約20の量で存在する請求項1~19いずれかに記載の組成物。前記歯の表面の粘着力促進剤が組成物の重量の約18の濃度で存在する請求項1~20いずれかに記載の組成物。請求項1~21いずれかに記載の組成物を哺乳類の歯に適用することを包含する歯を白くする方法。前記組成物がペンを用いて適用される請求項22記載の方法。前記組成物が複数分の間歯の表面に保持される請求項22または請求項23記載の方法。実施例1表1下記は、本発明の例示組成物の配合を提供する。実施例2本発明の例示的な組成物配合Iは、配合Iに含まれる過酸化物の量の40倍を含む同様の配合組成比較実施例Iと比較される。表2下記は、比較例Iの配合を提供する。ホワイトニング有効性は合計8つのボビンエナメルブロック各々のセルに4つを収容するようにデザインされたフローセルの1対を用いて測定される。ボビンエナメルブロックは、確立したステインプロトコルインディアナ州、インディアナポリスのインディアナ大学を使って新たに得られる。初期L、aおよびb値は最初のL、aおよびb値CIELABに基づくクロマメターミノルタCR-321を使って実験の前にできるだけ密接に照合される。L、a、b値は、ボビンエナメルブロックの表面のわずかに異なっている場所で4回測定される。人間の口の唾液をシミュレーションするために、37°Cに保持された人工唾液緩衝液を人間の唾液で見つかるレベルに通常唾液に存在する塩類を含むものを調製する。ボビンエナメルブロックをフローセルに置き、液組成がブラシを使用して均一に適用する。歯の上の流れは、30分間の0.6ml/分であった。平均初期および最終クロモメターを読んで、ΔbおよびΔLを計算して使用した。表3上記で記述されるデータは、本発明の組成物が40X以上ホワイトニング薬剤を含んでいる同じように作成された組成物に相当するホワイトニングのレベルを予想外に提供することを証明する。